(57)【要約】【課題】トナー定着強度、トナー受理層から他のトナー受理層へトナーの転写の抑制、およびスクラッチ傷の発生の抑制に優れる電子写真記録材料を提供する。【解決手段】フィルム支持体と前記支持体の少なくとも片面にトナー受理層とを有し、前記トナー受理層が塩素化ポリエチレンおよびエチレン系アイオノマー樹脂を含有する電子写真記録材料により達成される。【選択図】なし【特許請求の範囲】
【請求項１】
フィルム支持体と前記支持体の少なくとも片面にトナー受理層とを有し、前記トナー受理層が塩素化ポリエチレンおよびエチレン系アイオノマー樹脂を含有する電子写真記録材料。
【請求項２】
前記トナー受理層において、エチレン系アイオノマー樹脂に対する塩素化ポリエチレンの含有質量比率が、２０質量％〜１００質量％である請求項１に記載の電子写真記録材料。
【発明の詳細な説明】
【技術分野】
【０００１】
本発明は、フィルム支持体上にトナー受理層を有する電子写真記録材料に関する。
【背景技術】
【０００２】
電子写真方式による記録は、複写機をはじめ、端末のプリント出力、ファクシミリ、少部数印刷など様々な分野に適用されている。出力装置の進歩も著しく、印刷速度は向上し、フルカラーはいうに及ばず、トナーの改良により高精細化を達成し、色再現性も大きく向上し、文書出力から写真出力まで様々な用途に使用されるようになってきた。
【０００３】
このような電子写真方式のうち、乾式電子写真方式は、複写機などに代表される方式で、画像を形成するトナーは、顔料と合成樹脂からなる固体粉末トナーを使用する。画像形成方法は、コロナ帯電によって発生させた感光体ロール上の静電画像にトナーが吸着し、さらにトナーが記録材料に転写し、転写された記録材料を定着ロールで加熱することによりトナーが定着し画像形成する方式である。かかる方式では、トナーの微細化に限界があり、高解像度が得られ難い。また、画線部のトナー定着部分の光沢が高くなり、非画線部と光沢差が生じて、不自然な描写になる不具合がある。
【０００４】
一方で、湿式電子写真方式では、液体中にトナーを分散させるため、粉体の飛散などが問題とならず、乾式電子写真方式に比べてトナーを１／１０以下まで微細化できること、すなわち画線部を形成するドットを微細にできること、加えて色材として顔料を使用できるために耐候性の問題がないこと、さらに画像の光沢差を生じることがなく、高精細画像の出力に好適な方式である。
【０００５】
湿式電子写真方式の画像形成方法は、乾式電子写真方式と同様に感光体ロール上の静電画像にトナーが吸着し、電位的な反発を利用してブランケットロールへトナーが転写することによって進行する。ブランケットロールの表面はシリコンゴムなどの界面自由エネルギーの低い素材で構成されており、トナーがブランケットロールから記録材料に転写し、さらにブランケットロールは加温されており、トナーが溶融状態となり記録材料へ定着し画像形成する方式である。かかる方式では、ブランケットロールから記録材料へ湿式トナーが良好に転写する能力をブランケットロール、記録材料または湿式トナーに要求され、所謂トナーの転写性が重要である。
【０００６】
記録材料の性質により、トナー粒子が十分に記録材料に転写せず画像再現が不十分になったり、ブランケットロールから記録材料に転写されたトナー定着強度が弱く、記録面からトナーが脱離したりする不具合が生じる場合がある。そこで、トナーを記録材料に十分に転写し、高いトナー定着強度を得るための手段として、”サファイヤ処理”という一般に知られている方法がある。かかる方法では、比較的に短時間で、黄色の物質が生成し、白紙黄変と呼ばれる白地が黄ばむ現象が発生し、画像の発色が変動する欠点を有している。
【０００７】
印刷物用途が、ラベルや包装材料の場合、支持体にフィルムを使用することがある。しかしながら、フィルムはトナーの転写性やトナー定着強度が不十分になるため、フィルム支持体上にトナー受理層を設ける構成が提案されている。例えば、基紙の両面にプラスチックフィルムを貼り合わせてなり、少なくとも片面のプラスチックフィルムがトナー受理層を有し、該トナー受理層がガラス転移温度０〜８０℃の樹脂、低抵抗処理剤および有機ポリマー微粒子を含む電子写真用受像紙が公知である（例えば、特許文献１参照）。
また、湿式電子写真方式を用いたデジタル印刷機のトナーの定着を改善した湿式電子写真方式用被記録シートとして、シート基材の少なくとも一方の表面に、ポリエチレンを主成分とする樹脂及び帯電防止剤を備えるか、または、シート基材の少なくとも一方の表面に、エチレン−不飽和カルボン酸共重合体のアイオノマーを備える湿式電子写真方式用被記録シートが公知である（例えば、特許文献２参照）。
【先行技術文献】
【特許文献】
【０００８】
【特許文献１】特開２００７−６５５１７号公報
【特許文献２】特開平１１−１１９４６０号公報
【発明の概要】
【発明が解決しようとする課題】
【０００９】
しかしながら、特許文献１に記載されているが如くのトナー受理層は、湿式電子写真方式のトナー定着強度の点において未だ不十分である。また、特許文献２に記載されるが如くのトナー受理層は、印刷後のトナー受理層が他のトナー受理層に接すると、トナー受理層間でトナーの一部が転写する問題が発生する場合がある。特に、フィルム支持体の両面にトナー受理層を有する電子写真記録材料は、印刷後のトナー受理層が他のトナー受理層に接する機会が多く、前記問題の解決が重要になる。
また、フィルム支持体の特有の問題として、フィルム支持体の平滑性の影響からスクラッチ傷が発生し易い問題を有する。
【００１０】
本発明の目的は、フィルム支持体上にトナー受理層を設けた電子写真記録材料であって、下記の（１）〜（３）に優れる電子写真記録材料を提供することである。
（１）トナー定着強度。
（２）印刷後のトナー受理層から他のトナー受理層へトナーの転写を抑制すること（転写抑制）。
（３）スクラッチ傷の発生を抑制すること（耐スクラッチ）。
【課題を解決するための手段】
【００１１】
本発明の上記の目的は、フィルム支持体と前記支持体の少なくとも片面にトナー受理層とを有し、前記トナー受理層が塩素化ポリエチレンおよびエチレン系アイオノマー樹脂を含有する電子写真記録材料によって達成される。
【００１２】
好ましくは、前記トナー受理層において、エチレン系アイオノマー樹脂に対する塩素化ポリエチレンの含有質量比率が、２０質量％〜１００質量％である。
【発明の効果】
【００１３】
本発明により、フィルム支持体上にトナー受理層を設けた電子写真記録材料であって、上記（１）〜（３）に優れる電子写真記録材料を提供することができる。
【発明を実施するための形態】
【００１４】
湿式電子写真方式で用いられるトナーは、液体中にトナー粒子が分散されているトナー分散物である。本発明者が鋭意検討を行った結果、トナー受理層中にアイオノマー樹脂を含有させることにより、高いトナー定着強度が得られることがわかった。従来技術として用いられてきたサファイヤ処理は、トナー定着強度を高めるためにカチオン性のエチレンイミン等の有機成分を記録材料の表面に塗布し、アニオン性のトナー分散物を定着させることを原理としている。サファイヤ処理において用いられるカチオン性の有機成分の反応性が高いため、共存する物質と反応し、画像を記録した後に白紙黄変、印刷部の変色が起こる。本発明においては、アイオノマー樹脂を用いることにより、高いトナー定着強度が得られるとともに、上記サファイヤ処理で生じるような白紙黄変等の問題が生じないことがわかった。高いトナー定着強度が得られる理由としては、アイオノマー樹脂中の金属イオンによって、トナー分散物を定着させることができるためと考えられる。白紙黄変等の問題が生じない理由としては、使用するアイオノマー樹脂の反応性が低いためと考えられる。
【００１５】
本発明において、トナー受理層はエチレン系アイオノマー樹脂を含有する。エチレン系アイオノマー樹脂とは、エチレンを含むα−オレフィンと、α，β−不飽和カルボン酸との共重合体に、原子価が１〜３の金属イオンを付加せしめたイオン性共重合体であり、例えば、以下のような金属イオンによる分子間架橋構造を有する。
【００１６】
【化１】
2016180909.tif 000002
【００１７】
式中、Ｍは原子価が１〜３の金属イオンであり、ｍ及びｎは、任意の整数である。
ここで、α，β−不飽和カルボン酸の代表例としては、アクリル酸、メタクリル酸、イタコン酸などが挙げられる。また、原子価が１〜３の金属イオンの代表例としては、Ｎａ＋、Ｋ＋、Ｃａ２＋、Ｚｎ２＋、Ａｌ３＋などが挙げられる。エチレン系アイオノマー樹脂は、例えば、エチレン−不飽和カルボン酸共重合体のアイオノマー樹脂またはエチレン−不飽和カルボン酸共重合体のアイオノマー樹脂と多価エポキシ化合物との架橋体を挙げることができる。エチレン系アイオノマー樹脂の合成は、例えば、ＤｕＰｏｎｔ法を挙げることができる。すなわち、エチレン系アイオノマー樹脂は、エチレンと不飽和カルボン酸との高圧ラジカル重合法によりエチレン−不飽和カルボン酸ランダム共重合体を合成し、続いてアルカリ金属、遷移金属陽イオン等とエチレン−不飽和カルボン酸ランダム共重合体との中和反応により製造される。
【００１８】
本発明において、トナー受理層は、塩素化ポリエチレンを含有する。トナー受理層中の塩素化ポリエチレンの含有量は、トナー受理層中のエチレン系アイオノマー樹脂に対する塩素化ポリエチレンの含有質量比率として、２０質量％〜１００質量％が好ましい。トナー受理層が、塩素化ポリエチレンを含有することによって転写抑制あるいは耐スクラッチを得ることができる。さらに、上記範囲の含有質量比率であることによって、電子写真記録材料は転写抑制あるいは耐スクラッチがより優れる。
【００１９】
塩素化ポリエチレンは、−（ＣＨ２−ＣＨ２）ｍ−（ＣＨ２−ＣＨＣｌ）ｎ−で示される樹脂である。塩素化ポリエチレンは一般的に水性懸濁法によって製造される。例えば、ポリエチレンを水性懸濁して、結晶融点近傍の温度で塩素ガスを吹き込む。続いて、この懸濁液から副生成物の塩化水素等を分離し、残りを水洗、乾燥して粉末状の塩素化ポリエチレンが得られる。塩素化ポリエチレンの塩素化率は３０質量％〜４５質量％が好ましい。この理由は、転写抑制あるいは耐スクラッチがより優れるからである。
【００２０】
トナー受理層は、無機顔料成分を含有することができる。無機顔料成分は、例えば、シリカ、酸化チタン、酸化亜鉛、硫酸バリウム、炭酸カルシウム、カオリンなどである。
【００２１】
トナー受理層は、エチレン系アイオノマー樹脂及び塩素化ポリエチレン以外にバインダーを含有することができる。バインダーは従来公知バインダーであって、例えば、スチレン−ブタジエン共重合体、アクリル酸またはメタクリル酸もしくはこれらのエステル等の誘導体を含む重合体もしくは共重合体、ウレタン重合体、酢酸ビニル重合体、酢酸ビニル−マレイン酸エステル共重合体、エチレン−酢酸ビニル共重合体、酢酸ビニル−塩化ビニル共重合体等の酢酸ビニル系重合体、ポリビニルエーテル、アルキルビニルエーテル−無水マレイン酸共重合体、スチレン−無水マレイン酸共重合体及びそれらの塩、並びにこれらの各種重合体のカルボキシル基等の官能基含有単量体による官能基変性重合体、さらに、ポリビニルピロリドン、ポリビニルピリジニウムハライド、ポリエチレングリコール、ポリプロピレングリコール等の合成ポリマー、メラミン樹脂、尿素樹脂等の熱硬化合成樹脂等の接着剤、ポリビニルブチラール、アルキッド樹脂等の合成樹脂接着剤、ゼラチン、酸化澱粉、カチオン化澱粉、エーテル化澱粉等の澱粉類、カルボキシメチルセルロース、ヒドロキシエチルセルロース等のセルロース誘導体などである。これらバインダーを単独あるいは併用して含有することができる。
【００２２】
トナー受理層は、ｐＨ調整剤、画像保存剤、着色剤、増粘剤、界面活性剤等を適宜含有することができる。
【００２３】
トナー受理層の厚みは、０．０５μｍ〜１０μｍであることが好ましい。
【００２４】
本発明において、フィルム支持体は従来公知のフィルムであって特に限定されない。フィルム支持体としては、例えば、ポリエチレンテレフタレートやポリエチレンナフタレートのようなポリエステル樹脂、ジアセテート樹脂、トリアセテート樹脂、ニトロセルロース、セルロースアセテートのようなセルロースエステル樹脂、ポリオレフィン樹脂、アクリル樹脂、ポリカーボネート樹脂、ポリ塩化ビニル、ポリイミド樹脂、ポリスルホン、ポリフェニレンオキサイド、セロハンおよびセルロイド等のプラスチック樹脂などから選ばれる樹脂のフィルムを挙げることができる。これらの中でフィルム支持体は、ポリオレフィン樹脂のフィルム支持体が好ましい。この理由は、比較的安価であり耐久性に優れるからである。ポリオレフィン樹脂は、例えば、２軸延伸型ポリプロピレンフィルム、単軸延伸型ポリプロピレンフィルム、無延伸型ポリプロピレンフィルム、シュリンクポリプロピレンフィルム、高密度ポリエチレンフィルム、低密度ポリエチレンフィルム、メタロセン触媒ポリエチレンフィルム、ポリメチルペンテンフィルムなどを挙げることができる。フィルム支持体には、樹脂に添加物を含まない透明な状態の透明フィルムのほか、気泡を混入させることもしくは発泡剤を用いてフィルム中に微細なガス層を設けることにより光学的な散乱による不透明化したフィルム、または酸化チタンや炭酸カルシウム、酸化マグネシウムなどの顔料を添加して不透明化を図ったフィルム、樹脂に色素や着色顔料を加えて彩色したフィルムを用いることができる。また、同一または異なる樹脂の積層体および多層体からなるフィルム、並びに各種紙を樹脂で被覆した樹脂被覆紙も本発明のフィルム支持体に含む。
【００２５】
前記ポリオレフィン樹脂のフィルム支持体は、トナー受理層が接するフィルム支持体面がポリオレフィン樹脂のフィルムであればよい。従って、本発明では、樹脂の積層体および多層体からなるフィルムや樹脂被覆紙においてトナー受理層と接するフィルム支持体面がポリオレフィン樹脂のフィルムであれば、ポリオレフィン樹脂のフィルム支持体に含める。
【００２６】
本発明において、フィルム支持体上にトナー受理層を設ける方法としては、ダイレクトグラビアコーター、オフセットグラビアコーター、マイクログラビアコーター、リバースグラビアコーター、リバースロールコーター、エクストルージョンバーコーター、カーテンコーター、エアナイフコーター、バーコーター、コンマコーター、ダイコーター、リップコーター、ワイヤーバーコーター、ブレードコーター、スライドホッパーコーター及びそれらの組み合わせ等によってトナー受理層の塗布液を塗布する方法を挙げることができる。塗布された塗布液の乾燥装置としては、直線トンネル乾燥機、アーチドライヤー、エアループドライヤー、サインカーブエアフロートドライヤー等の熱風乾燥機、赤外線加熱ドライヤー、マイクロ波等を利用した乾燥機等の各種乾燥装置を挙げることができる。
【実施例】
【００２７】
以下では、本発明を実施例により詳細に説明する。なお、本発明は実施例に限定されるものではないことは言うまでもない。質量％は、特に説明のない限り固形分換算の質量％である。
【００２８】
（トナー受理層の塗布液１）
アイオノマー樹脂（ハイミラン１６０１  三井・デュポンポリケミカル社製）とアイオノマー樹脂に対して塩素化ポリエチレン樹脂（エラスレン  ３０１Ａ  塩素化率３０質量％  昭和電工社製）を２３質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液１を得た。
【００２９】
（トナー受理層塗布液２）
アイオノマー樹脂（ハイミラン１６０１  三井・デュポンポリケミカル社製）とアイオノマー樹脂に対して塩素化ポリエチレン樹脂（エラスレン  ３０１Ａ  塩素化率３０質量％  昭和電工社製）を５０質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液２を得た。
【００３０】
（トナー受理層塗布液３）
アイオノマー樹脂（ハイミラン１６０１  三井・デュポンポリケミカル社製）とアイオノマー樹脂に対して塩素化ポリエチレン樹脂（エラスレン  ３０１Ａ  塩素化率３０質量％  昭和電工社製）を９６質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液３を得た。
【００３１】
（トナー受理層塗布液４）
アイオノマー樹脂（ハイミラン１６０１  三井・デュポンポリケミカル社製）とアイオノマー樹脂に対して塩素化ポリエチレン樹脂（エラスレン  ４０１Ａ  塩素化率４０質量％  昭和電工社製）を５０質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液４を得た。
【００３２】
（トナー受理層塗布液５）
アイオノマー樹脂（ハイミラン１６０１  三井・デュポンポリケミカル社製）とアイオノマー樹脂に対して塩素化ポリエチレン樹脂（エラスレン  ３０１Ａ  塩素化率３０質量％  昭和電工社製）を１８質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液５を得た。
【００３３】
（トナー受理層塗布液６）
アイオノマー樹脂（ハイミラン１６０１  三井・デュポンポリケミカル社製）とアイオノマー樹脂に対して塩素化ポリエチレン樹脂（エラスレン  ３０１Ａ  塩素化率３０質量％  昭和電工社製）を１０５質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液６を得た。
【００３４】
（トナー受理層塗布液７）
アイオノマー樹脂（ハイミラン１６０１  三井・デュポンポリケミカル社製）とアイオノマー樹脂に対してアクリル樹脂（アクリディック  Ａ１６５  ＤＩＣ社製）を５０質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液７を得た。
【００３５】
（トナー受理層塗布液８）
アイオノマー樹脂（ハイミラン１６０１  三井・デュポンポリケミカル社製）とアイオノマー樹脂に対して、塩化ビニル樹脂（ソルバイン  ＡＬ  日信化学工業社製）を５０質量％添加し、固体状態で混合したのちに、トルエンに対してメチルエチルケトンを２０質量％加えた溶媒中に添加し、攪拌して完全に溶解させ、固形分濃度が２５質量％のトナー受理層塗布液８を得た。
【００３６】
（トナー受理層塗布液９）
アイオノマー樹脂（ハイミラン１６０１  三井・デュポンポリケミカル社製）を、トルエンに対してメチルエチルケトンを２０質量％加えた溶媒中に添加し、攪拌して完全に溶解させ、固形分濃度が２５質量％のトナー受理層塗布液９を得た。
【００３７】
（トナー受理層塗布液１０）
アクリル樹脂（アクリディック  Ａ１６５  ＤＩＣ社製）を、トルエンに対してメチルエチルケトンを２０質量％加えた溶媒中に添加し、攪拌して完全に溶解させ、固形分濃度が２５質量％のトナー受理層塗布液１０を得た。
【００３８】
（トナー受理層塗布液１１）
塩化ビニル樹脂（ソルバイン  ＡＬ  日信化学工業社製）をトルエンに対してメチルエチルケトンを２０質量％加えた溶媒中に添加し、攪拌して完全に溶解させ、固形分濃度が２５質量％のトナー受理層塗布液１１を得た。
【００３９】
（実施例１）
厚み７５μｍの２軸延伸型透明ポリプロピレンフィルムに、トナー受理層塗布液１をトナー受理層の厚みが１μｍになるようにマイクログラビアコーターを用いて両面に塗布を行い実施例１の電子写真記録材料を得た。
【００４０】
（実施例２）
トナー受理層の塗布液として、トナー受理層塗布液２を用いた以外は、実施例１と同様の方法で実施例２の電子写真記録材料を得た。
【００４１】
（実施例３）
トナー受理層の塗布液として、トナー受理層塗布液３を用いた以外は、実施例１と同様の方法で実施例３の電子写真記録材料を得た。
【００４２】
（実施例４）
トナー受理層の塗布液として、トナー受理層塗布液４を用いた以外は、実施例１と同様の方法で実施例４の電子写真記録材料を得た。
【００４３】
（実施例５）
支持体として厚み９０μｍの高密度型のポリエチレンフィルムを用いた以外は、実施例１と同様の方法で実施例５の電子写真記録材料を得た。
【００４４】
（実施例６）
支持体として厚み９０μｍの高密度型のポリエチレンフィルムを用いた以外は、実施例２と同様の方法で実施例６の電子写真記録材料を得た。
【００４５】
（実施例７）
支持体として厚み９０μｍの高密度型のポリエチレンフィルムを用いた以外は、実施例３と同様の方法で実施例７の電子写真記録材料を得た。
【００４６】
（実施例８）
支持体として厚み９０μｍの高密度型のポリエチレンフィルムを用いた以外は、実施例４と同様の方法で実施例８の電子写真記録材料を得た。
【００４７】
（実施例９）
トナー受理層の塗布液として、トナー受理層塗布液５を用いた以外は、実施例１と同様の方法で実施例９の電子写真記録材料を得た。
【００４８】
（実施例１０）
トナー受理層の塗布液として、トナー受理層塗布液６を用いた以外は、実施例１と同様の方法で実施例１０の電子写真記録材料を得た。
【００４９】
（実施例１１）
トナー受理層の塗布液として、トナー受理層塗布液５を用いた以外は、実施例５と同様の方法で実施例１１の電子写真記録材料を得た。
【００５０】
（実施例１２）
トナー受理層の塗布液として、トナー受理層塗布液６を用いた以外は、実施例５と同様の方法で実施例１２の電子写真記録材料を得た。
【００５１】
（比較例１）
トナー受理層の塗布液として、トナー受理層塗布液７を用いた以外は、実施例１と同様の方法で比較例１の電子写真記録材料を得た。
【００５２】
（比較例２）
トナー受理層の塗布液として、トナー受理層塗布液８を用いた以外は、実施例１と同様の方法で比較例２の電子写真記録材料を得た。
【００５３】
（比較例３）
トナー受理層の塗布液として、トナー受理層塗布液９を用いた以外は、実施例１と同様の方法で比較例３の電子写真記録材料を得た。
【００５４】
（比較例４）
トナー受理層の塗布液として、トナー受理層塗布液１０を用いた以外は、実施例１と同様の方法で比較例４の電子写真記録材料を得た。
【００５５】
（比較例５）
トナー受理層の塗布液として、トナー受理層塗布液１１を用いた以外は、実施例１と同様の方法で比較例５の電子写真記録材料を得た。
【００５６】
（トナー定着強度の評価）
湿式電子写真方式のプリンターとして、ＨＰ  Ｉｎｄｉｇｏ  ７０００Ｄｉｇｉｔａｌ  Ｐｒｅｓｓを用い、標準４色、８ビットモード、１２１９ｄｐｉにて、電子写真記録材料に印刷を行った。印刷完了して１０分経過後に、ブラック、シアン、マゼンタ、イエローの単色、色濃度１００％（色の光学濃度）のベタ印刷部にセロハンテープを貼り付けて、テープを剥がしてテープに付着したトナーを観察し、トナー定着強度を評価した。本発明において、電子写真記録材料は、評価◎または○であればトナー定着強度に優れるものとする。
◎：テープにトナーの付着が殆ど無く、良好である。
○：テープにトナーの付着が僅かに見られるが、トナー定着強度は概ね良好である。
△：テープにトナーの付着が見られ、トナー定着強度は実用限度のレベルである。
×：トナーの多くはテープに付着し、トナー定着強度は実用不可能なレベルである。
【００５７】
（転写抑制の評価）
湿式電子写真方式のプリンターとして、ＨＰ  Ｉｎｄｉｇｏ  ７０００Ｄｉｇｉｔａｌ  Ｐｒｅｓｓを用い、標準４色、８ビットモード、１２１９ｄｐｉにて、電子写真記録材料に連続１０００枚の印刷を行った後、棒積みのまま２４時間放置した。放置後の棒積みされた印刷物上部全面に１．５ｋｇ／ｃｍ２の加重をかけて、さらに２４時間放置し、加重試験とした。印刷画像は、ブラック、シアン、マゼンタ、イエローの単色、色濃度１００％（色の光学濃度）のベタ印刷部、及び前記４色の各色１００％（色の光学濃度）のコンポジット（都合４００％（色の光学濃度））ベタ部を含む画像とした。印刷したトナー受理層から他のトナー受理層へトナーの一部が転写する状態を観察し、転写抑制の度合いを評価した。本発明において、電子写真記録材料は、評価◎または○であれば転写抑制に優れるものとする。
◎：殆ど転写が認められず、極めて良好である。
○：４色コンポジットの画像において、僅かに転写が認められるが、概ね良好である。
△：４色コンポジットの画像および単色の画像で幾分転写が見られるが、実用範囲内である。
×：多くの画像で転写が見られ、実用不可能なレベルである。
【００５８】
（耐スクラッチの評価）
ファイブフィンガースクラッチ試験機（ＲＯＣＫＷＯＯＤ  ＳＹＳＴＥＭＳ  ＡＮＤ  ＥＱＵＩＰＭＥＮＴ  Ｉｎｃ．社製）を用い、目視にてトナー受理層表面の傷を観察し、傷が生じない荷重を測定した。荷重が３Ｎ未満の場合は×、３Ｎ以上６Ｎ未満の場合は△、６Ｎ以上の場合は○とした。本発明において、電子写真記録材料は、評価○または△であれば耐スクラッチに優れるものとする。
【００５９】
各実施例及び各比較例の評価結果を表１に示す。
【００６０】
【表１】
2016180909.tif 000003
【００６１】
実施例１〜１２に示すように、トナー受理層に塩素化ポリエチレンとエチレン系アイオノマー樹脂を含有する電子写真記録材料はトナー定着強度、転写抑制および耐スクラッチに優れることが分かる。特に、エチレン系アイオノマーに対する塩素化ポリエチレンの含有質量比率が２０質量％〜１００質量％である実施例１〜８は、前記範囲から外れる実施例９〜１２に比べて転写抑制あるいは耐スクラッチにより優れることが分かる。本発明の構成を満足しない比較例１〜５は、トナー定着強度、転写抑制および耐スクラッチのすべてを満足することができないと分かる。